(57)【要約】本発明によれば、多孔層の厚みを均一に設けるのに適したポリオレフィン微多孔膜及び前記ポリオレフィン微多孔膜に多孔層の厚みを均一に設けた、電池の高容量化に適した電池用セパレータを提供する。長さ方向におけるＦ２５値の変動幅が１ＭＰａ以下であるポリオレフィン微多孔膜と、その少なくとも片面に、フッ素系樹脂と無機粒子を含み、平均厚みＴ（ａｖｅ）が１〜５μｍの多孔層を設けた電池用セパレータ。（ここで、Ｆ２５値とは引張試験機を用いて試験片が２５％伸びた時の荷重値を試験片の断面積で除した値を表す。）【特許請求の範囲】
【請求項１】
長さ方向におけるＦ２５値の変動幅が１ＭＰａ以下であるポリオレフィン微多孔膜の少なくとも片面に、フッ素系樹脂と無機粒子を含み、平均厚みＴ（ａｖｅ）が１〜５μｍの多孔層を設けた電池用セパレータ。（ここで、Ｆ２５値とは引張試験機を用いて試験片が２５％伸びた時の荷重値を試験片の断面積で除した値を表す。）
【請求項２】
多孔層の長さ方向における厚み変動幅（Ｒ）が１．０μｍ以下である請求項１に記載の電池用セパレータ。
【請求項３】
フッ素系樹脂がポリフッ化ビニリデン又はポリフッ化ビニリデン−ヘキサフルオロプロピレン共重合体から選ばれる少なくとも一種を含む請求項１又は２に記載の電池用セパレータ。
【請求項４】
ポリオレフィン微多孔膜の長さが２０００ｍ以上の請求項１〜３のいずれかに記載の電池用セパレータ。
【請求項５】
ポリオレフィン微多孔膜の長さが３０００ｍ以上の請求項１〜４のいずれかに記載の電池用セパレータ。
【請求項６】
（ａ）ポリオレフィン樹脂と成形用溶剤とを溶融混練してポリオレフィン樹脂溶液を調製する工程
（ｂ）前記ポリオレフィン樹脂溶液を押出機よりシート状に押出し、冷却して未延伸ゲル状シートを形成する工程
（ｃ）前記未延伸ゲル状シートを少なくとも３対の縦延伸ロール群の間を通過させ、段階的に増大するロール群の周速によって縦方向に延伸し、縦延伸ゲル状シートを得る工程（ここで、縦延伸ロールとこれに平行に接する耐熱性ゴムで被覆したニップロールを１対の縦延伸ロール群とし、該ニップロールが縦延伸ロールに接する圧力は０．０５ＭＰａ以上、０．５ＭＰａ以下である）
（ｄ）前記縦延伸ゲル状シートをクリップ間距離がテンター出口で５０ｍｍ以下となるように把持して横方向に延伸し、二軸延伸ゲル状シートを得る工程
（ｅ）前記二軸延伸ゲル状シートから成形用溶剤を抽出し、乾燥する工程
（ｆ）乾燥後のシートを熱処理してポリオレフィン微多孔膜を得る工程
（ｇ）ポリオレフィン微多孔膜の少なくとも片面に、フッ素系樹脂と無機粒子を含む塗工液を振れ精度が１０μm／Φ１００ｍｍ以下の塗工ロールを用いたロールコート法で塗工し、乾燥する工程
を含む電池用セパレータの製造方法。
【請求項７】
工程（ｃ）における隣り合う縦延伸ロールの周速比が段階的に増大する請求項６に記載の電池用セパレータの製造方法。
【請求項８】
塗工ロールがグラビアロールである請求項６又は請求項７に記載の電池用セパレータの製造方法。
【請求項９】
請求項１乃至請求項５に記載の電池用セパレータ、又は請求項６若しくは請求項７に記載の電池用セパレータの製造方法によって得られる電池用セパレータを搬送速度が５０ｍ／分以上で巻き芯に巻き上げる工程を含む電池用セパレータ捲回体の製造方法。
【発明の詳細な説明】
【技術分野】
【０００１】
本発明は、電極接着性を有する多孔層とポリオレフィン微多孔膜からなる電池用セパレータであり、捲回体としたときの捲回密度が高く、体積エネルギー密度の高いリチウムイオン二次電池に適した電池用セパレータである。
【背景技術】
【０００２】
熱可塑性樹脂微多孔膜は分離膜や選択透過膜や隔離膜等として広く用いられている。例えば、リチウムイオン二次電池、ニッケル−水素電池、ニッケル−カドミウム電池やポリマー電池に用いる電池用セパレータや、電気二重層コンデンサ用セパレータ、逆浸透濾過膜、限外濾過膜、精密濾過膜等の各種フィルター、透湿防水衣料、医療用材料等などである。【０００３】
特にリチウムイオン二次電池用セパレータとしては、電解液の含浸によりイオン透過性を有し、電気絶縁性に優れ、電池内部の異常昇温時に１２０〜１５０℃程度の温度において電流を遮断し、過度の昇温を抑制する孔閉塞機能を備えているポリエチレン製微多孔膜が好適に使用されている。【０００４】
さらに、リチウムイオン電池用セパレータは、電池特性、電池生産性及び電池安全性に深く関わっており、耐熱性、電極接着性、透過性、溶融破膜特性（メルトダウン）等を要求される。これまでに、例えば、ポリオレフィン製微多孔膜に多孔層を設けることで電池用セパレータに耐熱性や接着性を付与することが検討されている。多孔層に用いられる樹脂としては、耐熱性を持つポリアミドイミド樹脂、ポリイミド樹脂、ポリアミド樹脂や接着性を持つフッ素系樹脂が好適に用いられている。また、近年、比較的簡易な工程で多孔層を積層できる水溶性または水分散性バインダーも用いられている。なお、本明細書でいう多孔層とは湿式コーティング法によって得られる層をいう。【０００５】
特許文献１の実施例１では、ジメチルアセトアミド／トリプロピレングリコールの混合溶媒にフッ化ビニリデン−ヘキサフロロプロピレン共重合体を溶解させた塗工液をポリエチレン微多孔膜の両面に塗布し、次いで、凝固槽に進入させて、水洗・乾燥し、非水系二次電池用セパレータを得ている。【０００６】
特許文献２の実施例１では、底部に２本のマイヤーバーを平行に配したタンクにＤＭＡｃ／ＴＰＧの混合溶媒にＶｄＦ／ＨＦＰ／ＣＴＦＥを溶解させた塗工液を入れ、ポリプロピレン微多孔膜を該タンク上部からタンク内に３ｍ／分の搬送速度で進入させて２本のマイヤーバー間を通過させることによって塗工液を両面に塗布し、凝固槽に進入させて、水洗・乾燥し、複合多孔膜を得ている。
【先行技術文献】
【特許文献】
【０００７】
【特許文献１】特許第４９８８９７３号公報
【特許文献２】特許第５２２６７４４号公報
【発明の概要】
【発明が解決しようとする課題】
【０００８】
近年、リチウムイオン二次電池は電気自動車、ハイブリッド自動車、電動二輪車のほか、芝刈り機、草刈り機、小型船舶などにも広く使用の検討がなされている。こうした用途の普及に伴い、リチウムイオン二次電池は高容量化と低コスト化が求められている。そのため、電池用セパレータは製造コストを削減するために１０００ｍ以上のような長尺化が今後ますます進むことが予想される。セパレータの長尺化によりスリット工程や電池組み立て工程において電池用セパレータ捲回体の切り替え時間を削減し、材料ロス低減のための電池用セパレータを得ることができる。【０００９】
一方で、長尺化したポリオレフィン微多孔膜に湿式コーティングによって多孔層を設けて電池用セパレータを製造する際に、長さ方向に対して多孔層の厚み変動幅が大きいと（特に、部分的に多孔層が薄い部分が発生するような場合には）多孔層の機能を十分確保するために平均厚みを必要最低厚みの１．５倍から２倍の厚みとする必要があり、高コスト要因となる。また、セパレータの厚みが厚くなることで電極捲回体の捲回数が減少し、電池の高容量化を阻害する要因ともなる。【００１０】
また、電池用セパレータの長尺化は捲回体とした時の直径の増大によって、巻きずれが生じやすくなるなど、捲回体の巻き姿に悪影響を与える。この傾向は捲回体の捲数が増加するほど顕著となる傾向があり、セパレータの薄膜化により捲回体の捲数はさらに増加することが予想される。【００１１】
本発明は前記ポリオレフィン微多孔膜に均一な厚みの多孔層を設けた、電池の高容量化に適した電池用セパレータを得ることを目標とする。なお、本明細書でいう均一な厚みの多孔層とは、長さ方向における多孔層の厚みの変動幅（Ｒ）が１．０μｍ以下である多孔層を意味する。
【課題を解決するための手段】
【００１２】
本発明は上記課題に鑑み、コーティング技術について鋭意研究を重ねたのみならず、ポリオレフィン微多孔膜についてもコーティングに対する適正を追求し成しえたものである。
上記課題を解決するために本発明は以下の構成からなる。
（１）長さ方向におけるＦ２５値の変動幅が１ＭＰａ以下であるポリオレフィン微多孔膜の少なくとも片面に、フッ素系樹脂と無機粒子を含み、平均厚みＴ（ａｖｅ）が１〜５μｍの多孔層を設けた電池用セパレータ。
（ここで、Ｆ２５値とは引張試験機を用いて試験片が２５％伸びた時の荷重値を試験片の断面積で除した値を表す。）
（２）多孔層の長さ方向における厚み変動幅（Ｒ）が１．０μｍ以下であることが好ましい。
（３）フッ素系樹脂がポリフッ化ビニリデンまたは、ポリフッ化ビニリデン−ヘキサフルオロプロピレン共重合体から選ばれる少なくとも一種を含むことが好ましい。
（４）電池用セパレータの長さが２０００ｍ以上であることが好ましい。
（５）電池用セパレータの長さが３０００ｍｍ以上であることが好ましい。
（６）電池用セパレータの製造方法であって、
（ａ）ポリオレフィン樹脂と成形用溶剤とを溶融混練してポリオレフィン樹脂溶液を調製する工程
（ｂ）前記ポリオレフィン樹脂溶液を押出機よりシート状に押出し、冷却して未延伸ゲル状シートを形成する工程、
（ｃ）前記未延伸ゲル状シートを少なくとも３対の縦延伸ロール群の間を通過させ、段階的に増大するロール群の周速によって縦方向に延伸し、縦延伸ゲル状シートを得る工程（ここで、縦延伸ロールとこれに平行に接する耐熱性ゴムで被覆したニップロールを１対の縦延伸ロール群とし、該ニップロールが縦延伸ロールに接する圧力は０．０５ＭＰａ以上、０．５ＭＰａ以下である）
（ｄ）前記縦延伸ゲル状シートをクリップ間距離がテンター出口で５０ｍｍ以下となるように把持して横方向に延伸し、二軸延伸ゲル状シートを得る工程
（ｅ）前記二軸延伸ゲル状シートから成形用溶剤を抽出し、乾燥する工程
（ｆ）乾燥後のシートを熱処理してポリオレフィン微多孔膜を得る工程
（ｇ）ポリオレフィン微多孔膜の少なくとも片面にフッ素系樹脂と無機粒子を含む塗工液を振れ精度が１０μｍ／Φ１００ｍｍ以下の塗工ロールも用いたロールコート法で塗工し、乾燥する工程
を含む電池用セパレータの製造方法。
（７）前記工程（ｃ）における隣り合う縦延伸ロールの周速比が段階的に増大する電池用セパレータの製造方法。
（８）前記塗工ロールがグラビアロールである電池用セパレータの製造方法。
（９）上記（１）乃至（５）に記載の電池用セパレータ、または上記（６）若しくは（７）に記載の電池用セパレータの製造方法によって得られる電池用セパレータを搬送速度が５０ｍ／分以上で巻き芯に巻き上げる工程を含む電池用セパレータ捲回体の製造方法。
【発明の効果】
【００１３】
本発明によれば、ポリオレフィン微多孔膜と、ポリオレフィン微多孔膜の少なくとも片面にフッ素系樹脂と無機粒子を含む均一な厚みの多孔層を設けた、高密度に捲回可能で、優れた電極接着性を有する電池の高容量化に適した電池用セパレータが得られる。
【図面の簡単な説明】
【００１４】
【図１】逐次二軸延伸に用いる縦延伸装置Ａを示す略図である。
【図２】逐次二軸延伸に用いる縦延伸装置Ｂを示す略図である。
【図３】逐次二軸延伸に用いる縦延伸装置Ｃを示す略図である。
【図４】逐次二軸延伸に用いる縦延伸装置Ｄを示す略図である。
【図５】再延伸工程に用いる縦延伸装置の例を示す略図である。
【図６】塗工装置の例を示す略図である。
【発明を実施するための形態】
【００１５】
本発明のポリオレフィン微多孔膜は長さ１０００ｍ以上で、長さ方向におけるＦ２５値の変動幅が１ＭＰａ以下（ここで、Ｆ２５値とは引張試験機を用いて試験片が２５％伸びた時の荷重値を試験片の断面積で除した値を表す。）である。
【００１６】
本発明はポリオレフィン微多孔膜の長さ方向におけるＦ２５値の変動幅を１ＭＰａ以下とすることで、ポリオレフィン微多孔膜と塗工ロールとの接線（以下、塗工接線と略記する。）における接触圧力がポリオレフィン微多孔膜の長さ方向に対して均一になりやすく、塗工厚を均一にしやすくなるという優れた効果を奏する。長さ方向におけるＦ２５値の変動幅が１ＭＰａ超となるとスリット工程や塗工工程での巻き上げ時に微多孔膜の捲回体の巻き堅さにばらつきができ、たわみや巻きずれが発生しやすくなり捲き姿が悪化する。例えば、巻き芯への巻き上げ時の搬送速度が５０ｍ／分以上となるような高速で加工する場合には顕著になる。
【００１７】
１．ポリオレフィン微多孔膜
まず、本発明に用いるポリオレフィン微多孔膜について説明する。
本発明に用いるポリオレフィン微多孔膜は長さ方向のＦ２５値の変動幅が１ＭＰａ以下であり、好ましくは０．８ＭＰａ以下、より好ましくは０．６ＭＰａ以下、さらに好ましくは０．４ＭＰａ以下である。下記に述べるように、特に、縦延伸工程及び横延伸工程を高度に制御することでポリエチレン微多孔膜の長さ方向のＦ２５値の変動幅を制御することができる。
【００１８】
ポリオレフィン微多孔膜を構成するポリオレフィン樹脂としては、ポリエチレンやポリプロピレンが好ましい。単一物又は２種以上の異なるポリオレフィン樹脂の混合物、例えば、ポリエチレンとポリプロピレンの混合物であってもよいし、異なるオレフィンの共重合体でもよい。なかでもポリエチレンが孔閉塞性能の観点から特に好ましい。さらに孔閉塞性能の観点から、ポリエチレンは融点（軟化点）が７０〜１５０℃が好ましい。
【００１９】
以下、本発明で用いるポリオレフィン樹脂としてポリエチレンを例に詳述する。ポリエチレンとしては、超高分子量ポリエチレン、高密度ポリエチレン、中密度ポリエチレン及び低密度ポリエチレンなどが挙げられる。また、重合触媒には特に制限はなく、チーグラー・ナッタ系触媒、フィリップス系触媒やメタロセン系触媒などを用いることができる。これらのポリエチレンはエチレンの単独重合体のみならず、他のα−オレフィンを少量含有する共重合体であってもよい。エチレン以外のα−オレフィンとしてはプロピレン、１−ブテン、１−ペンテン、１−ヘキセン、４−メチル−１−ペンテン、１−オクテン、（メタ）アクリル酸、（メタ）アクリル酸のエステル、スチレン等が好適である。ポリエチレンとしては、単一物でもよいが、２種以上のポリエチレンからなるポリエチレン混合物であることが好ましい。
【００２０】
ポリエチレン混合物としては、重量平均分子量（Ｍｗ）の異なる２種類以上の超高分子量ポリエチレンの混合物、高密度ポリエチレンの混合物、中密度ポリエチレンの混合物、又は低密度ポリエチレンの混合物を用いてもよいし、超高分子量ポリエチレン、高密度ポリエチレン、中密度ポリエチレン及び低密度ポリエチレンからなる群から選ばれた２種以上のポリエチレンの混合物を用いてもよい。ポリエチレン混合物としては、Ｍｗ５×１０５以上の超高分子量ポリエチレンとＭｗ１×１０４〜５×１０５未満のポリエチレンからなる混合物が好ましい。混合物中の超高分子量ポリエチレンの含有量は、引張強度の観点から１〜４０重量％が好ましい。ポリエチレンの分子量分布（重量平均分子量（Ｍｗ）／数平均分子量（Ｍｎ））は、機械的強度の観点から５〜２００の範囲内であることが好ましい。
【００２１】
２．ポリエチレン微多孔膜の製造方法
次いで、ポリエチレン微多孔膜の製造方法について説明する。
ポリエチレン微多孔膜の製造方法としては、乾式法（成形用溶剤を用いず結晶核剤や粒子を用いて多孔化する方法（延伸開孔法ともいう。））と湿式法（相分離法）があり、微細孔の均一化や平面性の観点から湿式法が好ましい。
【００２２】
湿式法による製造方法としては、例えば、ポリエチレンと成形用溶剤とを加熱溶融混練し、得られた樹脂溶液をダイより押出し、冷却することにより未延伸ゲル状シートを形成し、得られた未延伸ゲル状シートに対して少なくとも一軸方向に延伸を実施し、前記成形用溶剤を除去し、乾燥することによって微多孔膜を得る方法などが挙げられる。
【００２３】
本発明では未延伸ゲル状シートをロール法、テンター法もしくはこれらの方法の組み合わせによって長さ方向（「ＭＤ:Ｍａｃｈｉｎｅ  Ｄｉｒｅｃｔｉｏｎ」又は「縦方向」ともいう）及び幅方向（「ＴＤ：Ｔｒａｎｓｖｅｒｓｅ  Ｄｉｒｅｃｔｉｏｎ」又は「横方向」ともいう）の二方向に所定の倍率で延伸する。本発明において延伸は縦方向及び横方向を順次行う、逐次二軸延伸法が好ましい。同時二軸延伸法は、未延伸ゲル状シートの両端をつかむクリップで固定した後、縦方向及び横方向に同時に前記クリップを拡張させる延伸法である。このような同時二軸延伸法は延伸倍率に伴ってクリップの間隔が広くなり、長さ方向におけるシートの品質にばらつきが生じ、結果として長さ方向でＦ２５値の変動幅が増大するので好ましくない。
【００２４】
ポリエチレン微多孔膜は単層膜であってもよいし、ポリオレフィンの分子量あるいは平均細孔径の異なる二層以上からなる層構成であってもよい。二層以上からなる層構成の場合、少なくとも一つの最外層のポリエチレン樹脂は、前記ポリオレフィンの分子量、および分子量分布が前記を満足することが好ましい。
【００２５】
二層以上からなる多層ポリエチレン微多孔膜の製造方法としては、例えば、ａ層及びｂ層を構成する各ポリエチレンを成形用溶剤と加熱溶融混練し、得られた各樹脂溶液をそれぞれの押出機から１つのダイに供給し、一体化させて共押出する方法や各層を構成するゲル状シートを重ね合わせて熱融着する方法のいずれでも作製できる。共押出法の方が、層間の接着強度を得やすく、層間に連通孔を形成しやすいため高い透過性を維持しやすく、生産性にも優れているため好ましい。
【００２６】
以下、ポリオレフィン樹脂としてポリエチレン樹脂を使用した例で各工程について説明する。
（ａ）ポリエチレン樹脂溶液の調製工程
まず、ポリエチレン樹脂に成形用溶剤を添加した後、溶融混練し、ポリオレフィン樹脂溶液を調製する。溶融混練方法として、例えば、特公平０６−１０４７３６号公報および日本国特許第３３４７８３５号公報に記載の二軸押出機を用いる方法を利用することができる。溶融混練方法は公知であるので説明を省略する。
【００２７】
成形用溶剤としては、ポリエチレンを十分に溶解できるものであれば特に限定されない。例えば、ノナン、デカン、ウンデカン、ドデカン、流動パラフィンなどの脂肪族または環式の炭化水素、あるいは沸点がこれらに対応する鉱油留分などがあげられるが、流動パラフィンのような不揮発性の溶剤が好ましい。
【００２８】
ポリエチレン樹脂溶液中のポリエチレン樹脂濃度は、ポリエチレン樹脂と成形用溶剤の合計を１００重量部として、２５〜４０重量部であることが好ましい。ポリエチレン樹脂濃度が上記好ましい範囲であると、ポリエチレン樹脂溶液を押し出す際のダイ出口でスウェルやネックインを防止でき、ゲル状シートの成形性及び自己支持性が維持される。
【００２９】
（ｂ）未延伸ゲル状シートを成形する工程
次に、ポリエチレン樹脂溶液を押出機から直接的に又は別の押出機を介してダイに送給し、シート状に押し出し、冷却して未延伸ゲル状シートを成形する。同一または異なる組成の複数のポリオレフィン溶液を、押出機から一つのダイに送給し、そこで層状に積層し、シート状に押出してもよい。
【００３０】
押出方法はフラットダイ法及びインフレーション法のいずれでもよい。押出し温度は１４０〜２５０℃好ましく、押出速度は０．２〜１５ｍ／分が好ましい。ポリオレフィン溶液の各押出量を調節することにより、膜厚を調節することができる。押出方法としては、例えば、特公平０６−１０４７３６号公報および日本国特許第３３４７８３５号公報に開示の方法を利用することができる。
【００３１】
シート状に押し出されたポリエチレン樹脂溶液を冷却することによりゲル状シートを形成する。冷却方法としては冷風、冷却水等の冷媒に接触させる方法、冷却ロールに接触させる方法等を用いることができるが、冷媒で冷却したロールに接触させて冷却させることが好ましい。例えば、冷媒で表面温度２０℃から４０℃に設定した回転する冷却ロールにシート状に押し出されたポリエチレン樹脂溶液を接触させることにより未延伸ゲル状シートを形成することができる。押出されたポリエチレン樹脂溶液は２５℃以下まで冷却するのが好ましい。
【００３２】
（ｃ）縦延伸工程  未延伸ゲル状シートを複数本の予熱ロールを経由させ、所定の温度まで昇温させた後、各ロール間の周速を段階的に増大させた少なくとも３対の縦延伸ロール群を通過させ、縦方向に延伸し、縦延伸ゲル状シートを得る。
【００３３】
本発明では縦延伸におけるシート滑りを抑え、均一な縦延伸をすることが長さ方向のＦ２５値を制御する上で重要となる。
縦延伸ロールと、縦延伸ロールに平行に一定の圧力で接するニップロールとを１対の縦延伸ロール群とし、ゲル状シートが各ロール群を通過することで縦延伸ロール上にシートを密着させ、シートの延伸位置を固定することでシートを安定に走行させ、均一な縦延伸をすることができる。また、均一な縦延伸をするためには縦延伸工程は１段延伸より２段延伸以上に分けて所望の延伸倍率にすることが好ましい。つまり、縦延伸ロールを３つ以上配置することが重要である。
【００３４】
本発明では、各延伸ロールの周速を段階的に増大することによって、未延伸ゲル状シートを長さ方向に延伸することが重要である。さらに隣り合う延伸ロールの周速比を段階的に増大させることが好ましい。つまり、１本目の縦延伸ロールと２本目の縦延伸ロールとの周速比、２本目と３本目の縦延伸ロールの周速比、３本目と４本目の縦延伸ロールの周速比を順に増大させることで長さ方向のＦ２５の変動幅を制御しつつ、生産性を両立できる。これは、未延伸ゲル状シートが１本目の縦延伸ロールを通過する時点では成形用溶剤を多く含んでおり滑りやすいが、各延伸ロール間の周速を段階的に増大することで成形用溶剤の絞り出し効果が得られやすく、縦延伸工程における滑りを防ぐことができるからである。ここで、絞り出し効果とは、ゲル状シートから成形用溶剤を絞り出すことで縦延伸ロールとの滑りを抑制し安定して延伸できることをいう。
【００３５】
１段目の縦延伸工程における延伸ロールの周速比の上限は１．５以下が好ましく、より好ましくは１．３以下、さらに好ましくは１．２以下である。下限は１．１が好ましい。また、隣り合う各延伸ロールの周速比の差は０．５以下が好ましく、より好ましくは０．４以下、さらに好ましくは０．３以下である。
【００３６】
隣り合う延伸ロールは、ゲル状シートが延伸ロールから離れて次の延伸ロールに接するまでの距離が１５０ｍｍから５００ｍｍの範囲となるような間隔に配置するのが好ましい。前記距離が１５０ｍｍ未満ではＦ２５の変動幅が大きくなる場合があり、５００ｍｍを超えると延伸中のゲル状シートの温度低下を招き、延伸斑が発生する場合がある。
【００３７】
縦延伸工程におけるゲル状シートの温度はポリオレフィン樹脂の融点＋１０℃以下が好ましい。また、延伸倍率はポリオレフィン微多孔膜の弾性、強度の観点から面倍率で９倍以上が好ましく、より好ましくは１６〜４００倍である。
【００３８】
縦延伸ロールの表面温度は、ロールごとに延伸ロールの有効幅（延伸中のシートが通過する幅）において表面温度の変動幅を±２℃以内に制御する。縦延伸ロールの表面温度は、例えば、赤外放射温度計で測定することができる。
【００３９】
縦延伸ロールは、表面粗度が０．３Ｓ〜５．０Ｓのハードクロムメッキが施された金属ロールが好ましい。表面粗度がこの範囲であると熱伝導もよく、ニップロールとの相乗効果でシートの滑りを効果的に抑制できる。
【００４０】
本発明では、ニップロールを用いて縦延伸工程におけるゲル状シートの滑りを抑制する。ニップロールを用いずに縦延伸ロールとゲル状シートの接触面積を大きくするだけでは十分な滑り抑制効果は得られず、Ｆ２５値の変動幅が増大するおそれがある。また、１本のニップロールでシートの滑りを抑制しようとするとニップロールが延伸ロールに接する圧力（ニップ圧ともいう）を高くする必要があり、得られるポリエチレン微多孔膜の細孔をつぶしてしまうおそれがある。よって、ニップロールは３本以上を使用して、ニップ圧を比較的小さくすることが重要である。１本の縦延伸ロールに対して複数本のニップロールを用いてもよい。
【００４１】
各ニップロールのニップ圧は０．０５ＭＰａ以上、０．５Ｍｐａ以下である。ニップロールのニップ圧が０．５ＭＰａを超えると得られるポリエチレン微多孔膜の細孔がつぶれるおそれがある。０．０５ＭＰａ未満ではニップ圧が十分でなく滑り抑制効果が得られず、成形用溶剤の絞り出し効果も得られにくい。ニップロールのニップ圧の下限は０．１ＭＰａが好ましく、より好ましくは０．２ＭＰａであり、上限は０．５ＭＰａが好ましく、より好ましくは０．４ＭＰａである。
【００４２】
また、ニップロールは耐熱性ゴムで被覆する必要がある。縦延伸工程中、熱や張力による圧力でゲル状シートから成形用溶剤がブリードアウトし、特に、押出し直後の縦延伸工程でのブリードアウトは顕著である。ブリードアウトした成形用溶剤がシートとロール表面の境界に介在しながら、シートの搬送や延伸が行われることになり、シートは滑りやすい状態となる。耐熱性ゴムで被覆したニップロールを縦延伸ロールに平行に接するように配置し、未延伸ゲル状シートを通過させことによって、延伸中のゲル状シートから成形用溶剤を絞り出しながら延伸することができ、これによって滑りを抑制することができる。
【００４３】
ニップロールは直径１００ｍｍ〜３００ｍｍの金属ロールに厚さ３〜２０ｍｍの耐熱性ゴムで被覆したロールが好ましい。耐熱性ゴム部分の体積が８０％以上を占める所謂ゴムロールではたわみやすく、幅方向に対して均一な圧力を与えにくいため好ましくない。
【００４４】
縦延伸工程において、縦延伸ロール及びニップロールに付着した成形用溶剤をとり除く方法（掻き取り手段ともいう）を併用するとさらに効果的に滑り抑制効果が得られる。掻き取り手段は特に限定されないが、ドクターブレード、圧縮空気で吹き飛ばす、吸引する、またはこれらの方法を組み合わることができる。特に、ドクターブレードを用いて掻き落とす方法は比較的容易に実施できるため好ましい。縦延伸ロール上にドクターブレードを縦延伸ロールの幅方向と平行になるようにあてて、ドクターブレードを通過した直後から延伸中のゲル状シートが接するまでの延伸ロール表面に成形用溶剤が視認できない程度に掻き落とす方法が好ましい。ドクターブレードは１枚でもよいし、複数枚用いてもよい。また、掻き取り手段は縦延伸ロール又はニップロールのいずれに設置してもよく、あるいは両方に設置してもよい。
【００４５】
ドクターブレードの材質は、成形用溶剤に耐性を有するものであれば特に限定されないが、金属製より樹脂製あるいはゴム製のものが好ましい。金属製の場合、延伸ロールにキズつけてしまうおそれがある。樹脂製ドクターブレードとしては、ポリエステル製、ポリアセタール製、ポリエチレン製などが挙げられる。
【００４６】
（ｄ）横延伸工程
横方向延伸工程について説明する。
横延伸工程としては、縦延伸ゲル状シートの両端をクリップを用いて固定した後、テンター内で前記クリップを横方向に拡張させて縦延伸ゲル状シートを横方向に延伸し、二軸延伸ゲル状シートを得る。ここでシート進行方向のクリップ間距離はテンター入り口から出口まで５０ｍｍ以下で維持されることが好ましく、より好ましくは２５ｍｍ以下、さらに好ましくは１０ｍｍ以下とする。クリップ間距離が上記好ましい範囲内にあると幅方向のＦ２５値の変動幅を抑えることができる。
【００４７】
横延伸工程又は熱処理工程では急激な温度変化の影響を抑制するために、テンター内を１０〜３０ゾーンに分割し、各ゾーンで独立して温度制御することが好ましい。特に、熱処理工程の最高温度に設定されたゾーンにおいては、各ゾーンの温度をシート進行方向に対して段階的に熱風によって昇温させて、熱処理工程における各ゾーン間での急激な温度変化がおきないようにすることが好ましい。
【００４８】
（ｅ）二軸延伸ゲル状シートから成形用溶剤を除去し、乾燥する工程
洗浄溶剤を用いて二軸延伸ゲル状シートから成形用溶剤の除去（洗浄）をする。洗浄溶剤としては、ペンタン、ヘキサン、ヘプタンなどの炭化水素、塩化メチレン、四塩化炭素などの塩素化炭化水素、三フッ化エタンなどのフッ化炭化水素、ジエチルエーテル、ジオキサンなどのエーテル類などの易揮発性のものを用いることができる。これらの洗浄溶剤は成形用溶剤に応じて適宜選択し、単独もしくは混合して用いる。洗浄方法は、洗浄溶剤に浸漬し抽出する方法、洗浄溶剤をシャワーする方法、洗浄溶剤をシートの反対側から吸引する方法、またはこれらの組合せによる方法などにより行うことができる。上述のような洗浄は、シートの残留溶剤が１重量％未満になるまで行う。その後、シートを乾燥するが、乾燥方法は加熱乾燥、風乾などの方法で行うことができる。
【００４９】
（ｆ）乾燥後のシートを熱処理してポリオレフィン微多孔膜を得る工程
乾燥後のシートを熱処理してポリエチレン微多孔膜を得る。熱処理は熱収縮率及び透気抵抗度の観点から９０〜１５０℃の範囲内の温度で行うのが好ましい。熱処理工程の滞留時間は、特に限定されることはないが、通常は１秒以上１０分以下が好ましく、より好ましくは３秒以上２分以下である。熱処理はテンター方式、ロール方式、圧延方式、フリー方式のいずれも採用できる。
【００５０】
熱処理工程では長さ方向及び幅方向の両方向の固定をしながら、長さ方向及び幅方向の少なくとも一方向に収縮させるのが好ましい。熱処理工程によってポリオレフィン微多孔膜の残留歪の除去を行うことができる。熱処理工程のおける長さ方向又は幅方向の収縮率は、熱収縮率及び透気抵抗度の観点から０．０１〜５０％が好ましく、より好ましくは３〜２０％である。さらに、機械的強度向上のために再加熱し、再延伸してもよい。再延伸工程は延伸ロール式もしくはテンター式のいずれでもよい。なお、（ａ）〜（ｆ）の工程の後、必要に応じてコロナ処理工程や親水化工程等の機能付与工程を設けてもよい。
【００５１】
上述のように高度に縦延伸及び横延伸を制御することによって、ポリエチレン微多孔膜の長さ方向のＦ２５値の変動幅を小さくすることができる。これにより、後述する多孔層の積層工程において塗工厚の変動幅を小さくしやすくなるだけでなく、巻き姿の良好な電池用セパレータ捲回体が得られる。さらに、Ｆ２５値の変動幅を１ＭＰａ以下とすることでリワインダーによる巻き上げ時の搬送速度が５０ｍ／分を超えるような高速で加工する場合であってもスリット工程や塗工工程における搬送中の蛇行を抑制することができる。
【００５２】
ポリオレフィン微多孔膜の幅は特に制限はないが、下限は５００ｍｍが好ましく、より好ましくは６００ｍｍ、さらに好ましくは１０００ｍｍであり、上限は４０００ｍｍが好ましく、より好ましくは３０００ｍｍ、さらに好ましくは２０００ｍｍである。ポリオレフィン微多孔膜の厚さが上記範囲であると、高容量の電池作製に適し、自重によるたわみが生じにくい。
【００５３】
ポリオレフィン微多孔膜の長さは、下限は１０００ｍが好ましく、より好ましくは２０００ｍ、さらに好ましくは３０００ｍである。上限は特に定めないが１００００ｍが好ましく、より好ましくは８０００ｍ、さらに好ましくは７０００ｍである。ポリオレフィン微多孔膜の長さが上記範囲であると、生産性を向上させ、捲回体とした場合に自重によりたわみが生じにくい。
【００５４】
ポリオレフィン微多孔膜の厚さは電池の高容量化の観点から５〜２５μｍが好ましい。
【００５５】
ポリオレフィン微多孔膜の透気抵抗度は、５０ｓｅｃ／１００ｃｃＡｉｒ〜３００ｓｅｃ／１００ｃｃＡｉｒが好ましい。
【００５６】
ポリオレフィン微多孔膜の空孔率は、３０〜７０％が好ましい。
【００５７】
ポリオレフィン微多孔膜の平均孔径については、孔閉塞性能の観点から、好ましくは０．０１〜１．０μｍが好ましい。
【００５８】
３．多孔層
次に、多孔層について説明する。
本発明でいう多孔層は電極接着性を向上させる機能を有する。多孔層は主にフッ素系樹脂と無機粒子で構成される。フッ素系樹脂は電極接着性を向上させ、無機粒子同士を結合させる役割やポリオレフィン微多孔膜と多孔層とを結合させる役割を有するものである。フッ素系樹脂としては、フッ化ビニリデン単独重合体、フッ化ビニリデン／フッ化オレフィン共重合体、フッ化ビニル単独重合体、及びフッ化ビニル／フッ化オレフィン共重合体からなる群より選ばれる１種以上を使用することが好ましい。また、マレイン酸等をグラフト重合した樹脂であってもよい。これらの重合体は、電極との接着性に優れ、非水電解液とも親和性も高く、非水電解液に対する化学的、物理的な安定性が高いため高温下での使用にも電解液との親和性を十分維持できる。なかでもポリフッ化ビニリデン−ヘキサフルオロプロピレン共重合体が電極接着性の観点から好適である。
【００５９】
無機粒子は耐熱性の向上や電極材料に起因するデンドライトに起因する短絡防止効果を付与する役割を担う。無機粒子としては、炭酸カルシウム、リン酸カルシウム、非晶性シリカ、結晶性のガラスフィラー、カオリン、タルク、二酸化チタン、アルミナ、シリカーアルミナ複合酸化物粒子、硫酸バリウム、フッ化カルシウム、フッ化リチウム、ゼオライト、硫化モリブデン、マイカ、ベーマイトなどが挙げられる。また、必要に応じて耐熱性架橋高分子粒子を添加してもよい。耐熱性架橋高分子粒子としては、架橋ポリスチレン粒子、架橋アクリル系樹脂粒子、架橋メタクリル酸メチル系粒子などが挙げられる。粒子の形状は真球形状、略球形状、板状、針状、多面体形状が挙げられるが特に限定されない。
【００６０】
粒子の平均粒径は、ポリオレフィン微多孔膜の平均細孔径の１．５倍以上、５０倍以下であることが好ましく、より好ましくは２倍以上、２０倍以下である。粒子の平均粒径が上記好ましい範囲であると、フッ素系樹脂と粒子が混在した状態で積層ポリオレフィン微多孔膜の細孔を塞ぐのを防ぎ、結果として透気抵抗度を維持できる。また、電池組み立て工程において粒子が脱落し、電池の重大な欠陥を招くのを防ぐ。
【００６１】
多孔層に含まれる無機粒子の含有量は、上限は８５ｖｏｌ％が好ましく、より好ましくは７５ｖｏｌ％である。下限は３０ｖｏｌ％が好ましく、より好ましくは４０ｖｏｌ％である。無機粒子の添加量が上記好ましい上限であると耐熱性、デンドライト防止効果が得られる。また、上記好ましい下限であると多孔層の総体積に対して機能性樹脂の割合が最適となるため電極接着性が得られる。
【００６２】
４．ポリオレフィン微多孔膜への多孔層の積層方法
本発明におけるポリオレフィン微多孔膜への多孔層の積層方法について説明する。
無機粒子、フッ素系樹脂と、フッ素系樹脂に対して可溶でかつ水と混和する溶媒を含む塗工液を所定のポリオレフィン多孔質膜に塗布し、フッ素系樹脂と溶媒とを相分離させ、凝固槽に投入してフッ素系樹脂を凝固させることによって多孔層を形成する。塗工液には必要に応じて水、エチレングリコール、プロピレングリコール等の相分離助剤を添加しても良い。
【００６３】
溶媒としては、Ｎ，Ｎ−ジメチルアセトアミド（ＤＭＡｃ）、Ｎ−メチル−２−ピロリドン（ＮＭＰ），リン酸ヘキサメチルトリアミド（ＨＭＰＡ）、Ｎ，Ｎ−ジメチルホルムアミド（ＤＭＦ）、ジメチルスルホキシド（ＤＭＳＯ）、γ−ブチロラクトン、クロロホルム、テトラクロロエタン、ジクロロエタン、３−クロロナフタレン、パラクロロフェノール、テトラリン、アセトン、アセトニトリルなどが挙げられ、樹脂の溶解性に併せて自由に選択できる。
【００６４】
塗工液の粘度は３０〜２００ｍＰａ・ｓの範囲が好ましく、より好ましくは４０〜１８０ｍＰａ・ｓ、さらに好ましくは５０〜１５０ｍＰａ・ｓである。塗工液の粘度を上記好ましい範囲内にすることで多孔層の膜厚を均一にしやすく、且つ生産性にも優れる。塗工液の粘度は塗工液の固形分濃度や増粘剤を用いて調整してもよいが、分子量の異なるフッ素系樹脂をブレンドして用いてもよい。
【００６５】
塗工液の固形分濃度は、均一に塗布できれば特に制限されないが、３重量％以上、３０重量％以下が好ましく、５重量％以上、２５重量％以下がさらに好ましい。固形分濃度が３重量％未満では得られた多孔層が脆くなる場合がある。また、３０重量％を超えると、生産性、塗工性が低下する。
【００６６】
ポリオレフィン微多孔膜へ多孔層を積層する方法は、例えば、後述する公知のロールコート法を用いることができる。ロールコート法としては、例えば、リバースロールコート法、グラビアコート法などが挙げられ、これらの方法は単独又は組み合わせて行うことができる。なかでも塗工厚の均一化の観点からはグラビアコート法が好ましい。
【００６７】
本発明ではロールコート法におけるロールとポリオレフィン微多孔膜との塗工接線の太さが３ｍｍ以上、１０ｍｍ以下であることが好ましい。塗工接線の太さが１０ｍｍを超えるとポリオレフィン微多孔膜と塗工ロールとの接触圧力が大きく、塗工面にキズが入りやすくなる。
【００６８】
本明細書でいう塗工接線とは、塗工ロールとポリオレフィン微多孔膜が接する線であり、塗工接線の太さとは塗工接線の長さ方向の幅を意味する（図５参照）。塗工接線の太さは、塗工ロールとポリオレフィン微多孔膜の塗工接線をポリオレフィン微多孔膜の裏面から観察することによって測定することができる。塗工接線の太さを調整するには、ポリオレフィン微多孔膜に対する塗工ロールの位置を前後に調整するほか、塗工面の背後に配したバックロールの水平方向に対する左右の位置バランスを調整することによって可能である。バックロールは塗工ロールに対して上流側、下流側の両方に配置することがより効果的である。
【００６９】
塗工ロールの振れ精度は、１０μｍ／Φ１００ｍｍ以下であることが好ましく、より好ましくは８μｍ／Φ１００ｍｍ以下、さらに好ましくは５μｍ／Φ１００ｍｍ以下である。塗工ロールの振れ精度が上記範囲内であると、長さ方向に対しても均一な塗工厚さが得られやすくなる。塗工ロールの振れ精度が高くなるほど高価になるが、本発明の課題を為しえるためには重要である。
【００７０】
多孔層の平均厚みＴ（ａｖｅ）は、電極接着性の観点から１〜５μｍが好ましく、より好ましくは１〜４μｍ、さらに好ましくは１〜３μｍである。巻き嵩を抑制することができ、体積エネルギー密度の高いリチウムイオン二次電池に適した電池用セパレータとなる。
【００７１】
本明細書でセパレータの幅方向における均一な厚みの多孔層とは、有効塗工幅に対して厚みの変動幅（Ｒ）が１．０μｍ以下であることを意味するが、厚みの変動幅（Ｒ）は０．８μｍ以下が好ましく、より好ましくは０．５μｍ以下である。ここで、有効塗工幅とは全塗工幅に対して両端３ｍｍを除外した幅をいう。両端３ｍｍは塗工液の表面張力により、塗工液が局所的に盛り上がったり、にじんだりするためである。
【００７２】
多孔層の空孔率は、３０〜９０％が好ましく、より好ましくは４０〜７０％である。所望の空孔率は、無機粒子の濃度、バインダー濃度などを適宜調整することで得られる。
【００７３】
本明細書でセパレータの長さ方向における多孔層の厚みが均一とは、セパレータが長さ１０００ｍ以上に対して厚みの変動幅（Ｒ）が１．０μｍ以下であることを意味する。厚みの変動幅（Ｒ）は０．８μｍ以下が好ましく、より好ましくは０．５μｍ以下である。
【００７４】
塗工液の固形分濃度は、均一に塗工できれば特に制限されないが２０重量％以上、８０重量％以下が好ましく、５０重量％以上、７０重量％以下がより好ましい。塗工液の固形分濃度が上記好ましい範囲であると均一な塗工厚が得られやすくなり、多孔層が脆くなるのを防ぐことができる。
【００７５】
５．電池用セパレータ
ポリオレフィン微多孔膜に多孔層を積層して得られた電池用セパレータの膜厚は、機械強度、電池容量の観点から６μｍ〜３０μｍが好ましい。
【００７６】
電池用セパレータの幅は特に制限はないが、下限は３０ｍｍが好ましく、より好ましくは６０ｍｍ、さらに好ましくは１００ｍｍであり、上限は２０００ｍｍが好ましく、より好ましくは１０００ｍｍ、さらに好ましくは８００ｍｍである。電池用セパレータの厚さが上記範囲であると、高容量の電池作製に適し、自重によるたわみが生じにくい。
【００７７】
電池用セパレータの長さは、下限は１０００ｍが好ましく、より好ましくは２０００ｍ、さらに好ましくは３０００ｍである。上限は特に定めないが１００００ｍが好ましく、より好ましくは８０００ｍ、さらに好ましくは７０００ｍである。電池用セパレータの長さの長さが上記範囲であると、生産性を向上させ、捲回体とした場合に自重によりたわみが生じにくい。
【００７８】
電池用セパレータは、乾燥状態で保存することが望ましいが、絶乾状態での保存が困難な場合は、使用の直前に１００℃以下の減圧乾燥処理を行うことが好ましい。
【００７９】
本発明の電池用セパレータは、ニッケル−水素電池、ニッケル−カドミウム電池、ニッケル−亜鉛電池、銀−亜鉛電池、リチウム二次電池、リチウムポリマー二次電池等の二次電池、およびプラスチックフィルムコンデンサ、セラミックコンデンサ、電気二重層コンデンサなどのセパレータとして用いることができるが、特にリチウムイオン二次電池のセパレータとして用いるのが好ましい。以下にリチウムイオン二次電池を例にとって説明する。リチウムイオン二次電池は、正極と負極がセパレータを介して積層された電極体と電解液（電解質）を含有している。電極体の構造は特に限定されず、公知の構造であってよい。例えば、円盤状の正極及び負極が対向するように配設された電極構造（コイン型）、平板状の正極及び負極が交互に積層された電極構造（積層型）、帯状の正極及び負極が重ねられて巻回された電極構造（巻回型）等の構造とすることができる。
【実施例】
【００８０】
以下、実施例を示して具体的に説明するが、本発明はこれらの実施例よって何ら制限されるものではない。なお、実施例中の測定値は以下の方法で測定した値である。
１．Ｆ２５値の変動幅の測定
実施例及び比較例で得られたポリオレフィン微多孔膜の幅方向に対してＴＤ１０ｍｍ×ＭＤ５０ｍｍの試験片を等間隔に５点切り出した。両端部の試験片は微多孔膜の幅方向の端部から３０〜４０ｍｍの箇所から切り出した。ＪＩＳＫ７１１３に準じ、卓上形精密万能試験機（オートグラフＡＧＳ‐Ｊ（（株）島津製作所製））を用いて、試験片の長さ方向のＳＳ曲線（垂直応力（ｓｔｒｅｓｓ）と垂直歪み（ｓｔｒｅｉｎ）との関係）を求めた。垂直歪みが２５％伸長した時点での垂直応力値を読み取り、その値を各試験片の断面積で除した値をＦ２５値とし、５点の幅方向の平均値を求めた。長さ方向に対して２５０ｍ間隔で５箇所について、Ｆ２５値の幅方向の各平均値を求め、その最大値と最小値の差からＦ２５値の変動幅を求めた。なお、電池用セパレータから多孔層を剥離除去したポリオレフィン微多孔膜を試験片に供してもよい。
・測定条件
ロードセル容量：１ｋＮ
クリップ間距離：２０ｍｍ
試験速度：２０ｍｍ／ｍｉｎ
測定環境：気温２０℃、相対湿度６０％【００８１】
２．多孔層の膜厚の長さ方向の変動幅（Ｒ）
実施例及び比較例で得られたポリオレフィン微多孔膜の幅方向に対してＴＤ１０ｍｍ×ＭＤ５０ｍｍの試験片を等間隔に５点切り出した。両端部の試験片は微多孔膜の幅方向の端部から３０〜４０ｍｍの箇所から切り出した。
各試験片の断面をＳＥＭ観察することによって多孔層の厚みを求めた。断面試験片はクライオＣＰ法を用いて作製し、電子線によるチャージアップを防ぐため、僅かに金属微粒子を蒸着してＳＥＭ観察を行った。無機粒子の存在領域を多孔層として膜厚を測定し、５点の幅方向の平均値を求めた。長さ方向に対して２５０ｍ間隔で５箇所について幅方向の各平均値を求め、その最大値と最小値の差から長さ方向に対する多孔層の厚みの変動幅（Ｒ）とした。多孔層がポリオレフィン微多孔膜の両面に設けられている場合には、同様に片面ずつ多孔層の膜厚の長さ方向の変動幅（Ｒ）を求め、そのうち大きい値をその試料の変動幅（Ｒ）とした。上記計２５点の試験片の厚みの平均値を多孔層の平均厚みＴ（ａｖｅ）とした。
・測定装置
電界放射型走査電子顕微鏡（ＦＥ‐ＳＥＭ）Ｓ‐４８００（（株）日立ハイテクノロジ−ズ製）
クロスセクションポリッシャ（ＣＰ）ＳＭ‐９０１０（日本電子（株）製）
・測定条件
加速電圧：１．０ｋＶ【００８２】
３．縦延伸ロールの表面温度の変動幅
各ロールの表面を赤外放射温度計で５分間ごとに５回測定し、最大値と最小値の差から縦延伸ロールの表面温度の変動幅を求めた。【００８３】
４．塗工接線の太さ測定
塗工接線とは、塗工の際に塗工ロールとポリオレフィン微多孔膜が接する幅方向の線である。塗工接線の太さとは、塗工接線の長さ方向の幅であり、ポリオレフィン微多孔膜の裏面を通してスケールを用いて読み取った値をいう。【００８４】
５．巻き姿
実施例及び比較例で得られた電池用セパレータの捲回体を目視で観察を行い、たわみ、巻きずれの発生している箇所の数を数えた。
・判定基準
○（良好）：なし
△（許容）：１〜３ヶ所
×（不良）：４ヶ所以上【００８５】
６．キズの評価
実施例及び比較例で得られた電池用セパレータの捲回体から最外周部分を取り除いた後、内周部分１ｍ２を引き出し、評価用試料とした。キズの検出には、ブロムライト（写真撮影、ビデオ撮影時用いる照明器具）を塗工面に照射し、キズを目視で検出し、数を数えた。
・判定基準
○（良好）：１箇所以下
△（許容）：２〜５箇所
×（不良）：６箇所以上【００８６】
実施例１
質量平均分子量２．５×１０６の超高分子量ポリエチレンを４０質量％と質量平均分子量２．８×１０５の高密度ポリエチレンを６０質量％とからなる組成物１００質量部に、テトラキス［メチレン‐３‐（３,５‐ジターシャリーブチル‐４‐ヒドロキシフェニル）−プロピオネート］メタン０．３７５質量部をドライブレンドし、ポリエチレン組成物を作成した。得られたポリエチレン組成物３０重量部を二軸押出機に投入した。さらに、流動パラフィン７０重量部を二軸押出機のサイドフィーダーから供給し、溶融混練して、押出機中にてポリエチレン樹脂溶液を調製した。続いて、この押出機の先端に設置されたダイから１９０℃でポリエチレン樹脂溶液を押し出し、内部の冷却水温度を２５℃に保った冷却ロールで引き取りながら未延伸ゲル状シートを成形した。得られた未延伸ゲル状シートを、シート表面の温度が１１０℃になるように４本の予熱ロール群に通過させ、図１に示す縦延伸装置Ａに導き、未延伸ゲル状シートを縦延伸ロールに通過させた。
ここで、縦延伸装置Ａにおいて縦延伸ロールには幅１０００ｍｍ、直径３００ｍｍ、ハードクロムメッキが施された金属ロール（表面粗度０．５Ｓ）を用いた。各ロールの表面温度は１１０℃とし、表面温度の変動幅は±２℃以内となるよう制御した。ドクターブレードにはポリエステル製のドクターブレードを用いた。ニップロールにはニトリルゴム被覆ロール（（株）加貫ローラ製作所製）を用いて、各ニップロールの圧力は０．３ＭＰａとした。縦延伸ロールの周速は搬送方向に段階的に増大させ、第１縦延伸ロールと第２縦延伸ロールの周速比１．３、第２縦延伸ロールと第３縦延伸ロールの周速比１．５、第３縦延伸ロールと第４縦延伸ロールの周速比１．８、第４縦延伸ロールと第５縦延伸ロールの周速比２．１に設定した。隣り合う縦延伸ロールの間隔は延伸中のゲル状シートが延伸ロールから離れて次の延伸ロールに接するまでの距離を２００ｍｍとした。次いで、シート温度が５０℃になるよう４本の冷却ロールを通過させて縦延伸ゲル状シートを形成した。得られた縦延伸ゲル状シートの両端部をクリップで把持し、２０ゾーンに分割されたテンター内で、温度１１５℃で横方向に６倍延伸し、二軸延伸ゲル状シートを成形した。このときシート進行方向に対してクリップの間隔はテンター入り口から出口まで５ｍｍとした。得られた二軸延伸ゲル状シートを３０℃まで冷却し、２５℃に温調した塩化メチレンの洗浄槽内にて流動パラフィンを除去し、６０℃に調整された乾燥炉で乾燥した。
得られた乾燥後のシートを図５に示す再延伸装置にて縦倍率１．２倍となるよう再延伸し、１２５℃、２０秒間熱処理し、厚さ７μｍのポリオレフィン微多孔膜を得た。さらに、巻き上げ時の搬送速度を５０ｍ／分で幅４０００ｍｍ、巻き長５０５０ｍのポリオレフィン微多孔膜捲回体を得た。これを幅９５０ｍｍにスリット加工して塗工用基材とした。
（塗工液の作製）
フッ素系樹脂として、塗工液の溶液粘度が１００ｍＰａ・ｓになるように配合したポリフッ化ビニリデン−ヘキサフルオロプロピレン共重合体（ＶｄＦ／ＨＦＰ＝９２／８（重量比）、重量平均分子量１００万）とポリフッ化ビニリデン−ヘキサフルオロプロピレン共重合体（ＶｄＦ／ＨＦＰ＝８８／１２（重量比）、重量平均分子量６０万）との混合物を用いた。
フッ素系樹脂、アルミナ粒子（平均粒径０．５μｍ）及び、Ｎ−メチル−２−ピロリドンを混合した。アルミナ粒子はフッ素系樹脂とアルミナ粒子の合計体積に対して５０体積％、固形分濃度が１０重量％となるように配合した。フッ素系樹脂を完全に溶解し、アルミナ粒子を均一に分散させた後、濾過限界５μｍのフィルターで濾過し、塗工液ａを調合した。
図５に示す塗工装置（リバースグラビアコート法）を用いて、搬送速度５０ｍ／分の条件で塗工用基材の両面に塗工液ａを同量塗工し、Ｎ−メチル−２−ピロリドン５重量％含有する水溶液からなる凝固浴に浸漬して凝固させた後、水洗、乾燥し、電池用セパレータを得た。このとき、塗工装置のグラビアロールとバックロールの位置を調整し、塗工接線の太さが３〜５ｍｍの範囲内になるようにした。また、塗工ロールは直径１００ｍｍ、振れ精度が８μｍ／Φ１００ｍｍのグラビアロールを用いた。次いで、電池用セパレータを有効塗工幅になるようにスリット加工し、幅９００ｍｍ、巻き長５０００ｍの電池用セパレータの捲回体を得た。多孔層の乾燥時の目付は両面合わせて５．０ｇ／ｍ２であった。【００８７】
実施例２
縦延伸装置Ａの替わりに図２に示す縦延伸装置Ｂを用いた以外は実施例１と同様にして電池用セパレータを得た。【００８８】
実施例３
縦延伸装置Ａの替わりに図３に示す縦延伸装置Ｃを用いた以外は実施例１と同様にして電池用セパレータを得た。【００８９】
実施例４
縦延伸装置Ａの替わりに図４に示す縦延伸装置Ｄを用い、縦延伸装置Ｄの第１縦延伸ロールと第２縦延伸ロールの周速比１．５、第２縦延伸ロールと第３縦延伸ロールの周速比２．０、第３縦延伸ロールと第４縦延伸ロールの周速比２．５に設定した以外は実施例１と同様にして電池用セパレータを得た。【００９０】
実施例５
縦延伸装置Ａにおいて、各ニップロールの圧力を０．１ＭＰａとした以外は実施例１と同様にして電池用セパレータを得た。【００９１】
実施例６
縦延伸装置Ａにおいて、各ニップロールの圧力を０．５ＭＰａとした以外は実施例１と同様にして電池用セパレータを得た。【００９２】
実施例７
縦延伸装置Ａにおいて、５本の縦延伸ロールとも表面粗度が５．０Ｓのセラミック被覆金属ロールを用いた以外は実施例１と同様にして電池用セパレータを得た。【００９３】
実施例８
縦延伸装置Ａにおいて、第１縦延伸ロールと第２縦延伸ロールの周速比１．２、第２縦延伸ロールと第３縦延伸ロールの周速比１．５、第３縦延伸ロールと第４縦延伸ロールの周速比１．８、第４縦延伸ロールと第５縦延伸ロールの周速比２．３に設定した以外は実施例１と同様にして電池用セパレータを得た。【００９４】
実施例９
縦延伸装置Ａにおいて、第１縦延伸ロールと第２縦延伸ロールの周速比１．３、第２縦延伸ロールと第３縦延伸ロールの周速比１．７、第３縦延伸ロールと第４縦延伸ロールの周速比１．８、第４縦延伸ロールと第５縦延伸ロールの周速比１．９に設定した以外は実施例１と同様にして電池用セパレータを得た。【００９５】
実施例１０
塗工液の調整において、各ポリフッ化ビニリデン−ヘキサフルオロプロピレン共重合体の配合比を調整して塗工液の溶液粘度を７０ｍＰａ・ｓとした塗工液ｂを用いた以外は実施例１と同様にして電池用セパレータを得た。【００９６】
実施例１１
塗工液の調整において、各ポリフッ化ビニリデン−ヘキサフルオロプロピレン共重合体の配合比を調整して塗工液の溶液粘度を１８０ｍＰａ・ｓとした塗工液ｃを用いた以外は実施例１と同様にして電池用セパレータを得た。【００９７】
実施例１２
振れ精度が１０μｍ／Φ１００ｍｍのグラビアロールを用いた以外は実施例１と同様にして電池用セパレータを得た。【００９８】
実施例１３
振れ精度が５μｍ／Φ１００ｍｍのグラビアロールを用いた以外は実施例１と同様にして電池用セパレータを得た。【００９９】
実施例１４
塗工装置のグラビアロールとバックロールの位置を調整し、塗工接線の太さが５〜７ｍｍの範囲とした以外は実施例１と同様にして電池用セパレータを得た。【０１００】
実施例１５
塗工装置のグラビアロールとバックロールの位置を調整し、塗工接線の太さが８〜１０ｍｍの範囲とした以外は実施例１と同様にして電池用セパレータを得た。【０１０１】
比較例１
実施例１で成形された未延伸ゲル状シートの両端部をクリップで把持し、温度１１６℃に調節した５ゾーンに分割されたテンターに未延伸ゲル状シートを導き、同時二軸延伸法で縦方向に７倍、横方向に７倍に延伸して同時二軸延伸ゲル状シートを成形した。このとき、クリップの間隔は、搬送方向に対してテンター入り口では５ｍｍであり、テンター出口では９５ｍｍであった。次いで、同時二軸延伸ゲル状シートを３０℃まで冷却し、２５℃に温調した塩化メチレンの洗浄槽内にて洗浄し、流動パラフィンを除去したシートを６０℃に調整された乾燥炉で乾燥し、ポリオレフィン微多孔膜を得た。さらに、巻き上げ時の搬送速度を５０ｍ／分で幅４０００ｍｍ、巻き長５０５０ｍのポリオレフィン微多孔膜捲回体を得た。これを幅９５０ｍｍにスリット加工して塗工用基材とした。得られたポリオレフィン微多孔膜を用いた以外は実施例１と同様にして電池用セパレータを得た。【０１０２】
比較例２
縦延伸装置Ａにおいて、５本の縦延伸ロールにニップロールを用いなかったこと以外は実施例１と同様にして電池用セパレータを得た。【０１０３】
比較例３
縦延伸装置Ｂを用い、５本の縦延伸ロールともニップロールを用いなかったこと以外は実施例１と同様にして電池用セパレータを得た。【０１０４】
比較例４
縦延伸装置Ａにおいて、各ニップロールの圧力は０．０４ＭＰａとした以外は実施例１と同様にして電池用セパレータを得た。【０１０５】
比較例５
縦延伸装置Ａにおいて、縦延伸ロールとして表面粗度０．１Ｓのハードクロムメッキされた金属ロールを用いた以外は実施例１と同様にして電池用セパレータを得た。【０１０６】
比較例６
縦延伸装置Ａにおいて、第１縦延伸ロールと第２縦延伸ロールの周速比１．６、第２縦延伸ロールと第３縦延伸ロールの周速比１．６、第３縦延伸ロールと第４縦延伸ロールの周速比１．７、第４縦延伸ロールと第５縦延伸ロールの周速比１．７に設定した以外は実施例１と同様にして電池用セパレータを得た。【０１０７】
比較例７
ポリオレフィン微多孔膜の製造における縦延伸装置Ａにおいて、第１縦延伸ロールと第２縦延伸ロールの周速比１．１、第２縦延伸ロールと第３縦延伸ロールの周速比１．３、第３縦延伸ロールと第４縦延伸ロールの周速比１．５、第４縦延伸ロールと第５縦延伸ロールの周速比３．５に設定した以外は実施例１と同様にして電池用セパレータを得た。【０１０８】
比較例８
ポリオレフィン微多孔膜の製造における縦延伸装置Ａにおいて、第１縦延伸ロールと第２縦延伸ロールの周速比１．３、第２縦延伸ロールと第３縦延伸ロールの周速比１．７、第３縦延伸ロールと第４縦延伸ロールの周速比１．８、第４縦延伸ロールと第５縦延伸ロールの周速比１．９に設定した以外は実施例１と同様にして電池用セパレータを得た。【０１０９】
比較例９
縦延伸装置Ａにおいて、各縦延伸ロールそれぞれの温度変動幅が±３℃以内であった以外は実施例１と同様にして電池用セパレータを得た。【０１１０】
比較例１０  
塗工液の調整において、各ポリフッ化ビニリデン−ヘキサフルオロプロピレン共重合体の配合比を調整して塗工液の溶液粘度を６５０Ｐａ・ｓとした塗工液ｅを用いた以外は実施例１と同様にして電池用セパレータを得た。【０１１１】
比較例１１
ポリオレフィン微多孔膜の製造において、ポリエチレン樹脂溶液の押出量を調整し、実施例１の電池用セパレータの膜厚と同じ膜厚のポリエチレン多孔膜を電池用セパレータとした。【０１１２】
比較例１２
振れ精度が１２μm／Φ１００ｍｍのグラビアロールを用いた以外は実施例１と同様にして電池用セパレータを得た。【０１１３】
比較例１３
塗工装置のグラビアロールとバックロールの位置を調整し、塗工接線の太さが１１〜１３ｍｍの範囲とした以外は実施例１と同様にして電池用セパレータを得た。【０１１４】
表１に実施例１〜１５、比較例１〜１３で得られるポリオレフィン微多孔膜の製造条件及びその特性を示す。表２に電池用セパレータの製造条件、その特性及び捲回体の特性を示す。【０１１５】
【表１】
2017110306.tif 000002
【０１１６】
【表２】
2017110306.tif 000003
【符号の説明】
【０１１７】
１．縦延伸ロール
２．ニップロール
３．ブレード
４．ゲル状シート
５．二軸延伸シート
６．再縦延伸ロール
７．再縦延伸用ニップロール
８．ポリオレフィン微多孔膜
９．塗工ロール
１０．塗工接線
１１．バックロール
１２．ロール位置調整方向
【図１】
2017110306.tif 000004
【図２】
2017110306.tif 000005
【図３】
2017110306.tif 000006
【図４】
2017110306.tif 000007
【図５】
2017110306.tif 000008
【図６】
2017110306.tif 000009
【国際調査報告】
2017110306.tif 000010
2017110306.tif 000011
2017110306.tif 000012
2017110306.tif 000013